(57)【特許請求の範囲】
【請求項１】
パルプを主原料とする４層以上のパルプ繊維層を有し、灰分が７％以上１２％以下の記録用紙であって、
上記パルプ繊維層として、高灰分層及びこの高灰分層に隣接する低灰分層を有し、
上記高灰分層の灰分と低灰分層の灰分との差が３％以上であり、
上記パルプ繊維層として、表層、２層以上の中間層及び裏層をこの順に有し、上記高灰分層と低灰分層とを共に中間層に有し、
塗工層が設けられておらず、
一辺の長さが３５０ｍｍ以上であることを特徴とする記録用紙。
【請求項２】
上記中間層が、１層の上記高灰分層と１層の上記低灰分層との２層構造である請求項１に記載の記録用紙。
【請求項３】
上記高灰分層の坪量が４０ｇ／ｍ２以上７０ｇ／ｍ２以下であり、
上記低灰分層の坪量が２０ｇ／ｍ２以上４０ｇ／ｍ２以下である請求項１又は請求項２に記載の記録用紙。
【請求項４】
厚みが１２０μｍ以上２５０μｍ以下であり、坪量が１００ｇ／ｍ２以上２００ｇ／ｍ２以下である請求項１、請求項２又は請求項３に記載の記録用紙。
【発明の詳細な説明】
【技術分野】
【０００１】
本発明は、記録用紙に関する。
【背景技術】
【０００２】
従来から、大判の掲示物や壁紙用途に使用される記録材料（インクジェット用記録材料等）の基材には、合成樹脂シートや布帛が用いられている（特開平７−２２７９４１号公報、特開２００５−２５６２１３号公報参照）。このような合成樹脂や布帛を基材に用いた記録材料は、大型化した場合も高い強度を有している。一方、コスト面やリサイクル性を考慮して、この基材として紙を用いた大型の記録用紙（以下、「ビルボード紙」ともいう）も提案されている（特開２００２−２００８４２号公報参照）。
【０００３】
しかし、大型の記録材料の基材として紙が用いられた場合、上述の合成樹脂や布帛を用いたものに対して強度が低下しやすいことに加え、掲示時に塗布される水糊により寸法が変化しやすいことや、不透明度が低く、裏写りが生じやすいこと等の不都合を有する。このような不都合を解消するための方法としては、基材の表面に耐水性の高い塗料や、顔料等の配合により不透明度を高めることができる塗料等を塗工する方法が挙げられる。しかし、基材の表面に他の塗工層等を設けると、用途が限定されたり、インクジェット等の着色性等に影響を与えうる。そこで、塗工層を設けないで基材そのものの改良により上記不都合が解消可能な方法の開発が望まれている。
【先行技術文献】
【特許文献】
【０００４】
【特許文献１】特開平７−２２７９４１号公報
【特許文献２】特開２００５−２５６２１３号公報
【特許文献３】特開２００２−２００８４２号公報
【発明の概要】
【発明が解決しようとする課題】
【０００５】
本発明は、上述のような事情に基づいてなされたものであり、寸法安定性に優れ、かつ高い不透明度を有する記録用紙を提供することを目的とする。
【課題を解決するための手段】
【０００６】
上記課題を解決するためになされた発明は、
パルプを主原料とする３層以上のパルプ繊維層を有し、灰分が７％以上１２％以下の記録用紙であって、
上記パルプ繊維層として、高灰分層及びこの高灰分層に隣接する低灰分層を有し、
上記高灰分層の灰分と低灰分層の灰分との差が３％以上であることを特徴とする。
【０００７】
当該記録用紙によれば、所定の灰分差を有する高灰分層と低灰分層とが隣接して設けられており、この構造により不透明度及び寸法安定性を高めることができる。なお、このような効果が発揮される理由は定かではないが、灰分差が大きい上記２層の界面で、反射や散乱等の光学的作用が発現されやすく、不透明度が高まると考えられる。また、上記低灰分層は、低密度であることから水分の浸透に対する膨張性が低く、このような低灰分層を設けることで、当該記録用紙の寸法安定性を高めることができると考えられる。
【０００８】
上記パルプ繊維層として、表層、２層以上の中間層及び裏層をこの順に有し、上記高灰分層と低灰分層とを共に中間層に有することが好ましい。このように中間層に上記高灰分層と低灰分層とを設けることで、露出する表面及び裏面に与える影響を抑えつつ、寸法安定性及び高不透明度を高めることができる。
【０００９】
上記高灰分層の坪量（１ｍ２あたりの質量）が４０ｇ／ｍ２以上７０ｇ／ｍ２以下であり、上記低灰分層の坪量（１ｍ２あたりの質量）が２０ｇ／ｍ２以上４０ｇ／ｍ２以下であることが好ましい。高灰分層の坪量を比較的大きい上記範囲とすることで、白色度及び紙全体の強度を高めることができる。また、低灰分層の坪量を上記範囲とすることで、水分の吸収能とこの低密度な層に起因する強度の低下の防止とを両立させ、その結果、寸法安定性をより高めることができる。
【００１０】
当該記録用紙の厚みとしては１２０μｍ以上２５０μｍ以下が好ましく、坪量としては１００ｇ／ｍ２以上２００ｇ／ｍ２以下が好ましい。このような厚み及び坪量とすることで、寸法安定性及び高い不透明度がより効果的に発現され、例えばビルボード紙として好適に用いることができる。
【００１１】
ここで、高灰分層及び低灰分層とは、隣接する二層における灰分に基づく相対的な概念である。従って、例えば、３層構造における中間の層が、表面側及び裏面側の層との関係で、高灰分層でありかつ低灰分層である場合もある。
【発明の効果】
【００１２】
以上説明したように、本発明の記録用紙は、寸法安定性に優れ、かつ高い不透明度を有する。従って、本発明の記録用紙は、大型（例えば一辺の長さが３５０ｍｍ以上）の記録用紙であるビルボード紙等として好適に用いることができる。
【図面の簡単な説明】
【００１３】
【図１】本発明の一実施形態に係る模式的断面図
【発明を実施するための形態】
【００１４】
以下、適宜図面を参照しつつ、本発明の記録用紙の実施の形態を説明する。
【００１５】
（記録用紙）
図１の記録用紙１０は、表層１、中間層（第１中間層２及び第２中間層３）及び裏層４がこの順に積層されてなる。この表層１、第１中間層２、第２中間層３及び裏層４が、パルプを主原料とする、すなわちパルプ繊維を主成分とするパルプ繊維層である。
【００１６】
各層の主原料となる上記パルプとしては、例えば、古紙パルプ（ＤＩＰ）、化学パルプ（例えば広葉樹クラフトパルプ：ＬＢＫＰ、針葉樹クラフトパルプ：ＮＢＫＰなど）、機械パルプ（例えばサーモメカニカルパルプ：ＴＭＰ、プレッシャライズトドクラフトパルプ：ＰＧＷ、リファイナーグランドパルプ：ＲＧＰ、グランドパルプ等）やケナフ、バガス、麻、コットンなどの非木材パルプなどのパルプを用いることができる。
【００１７】
なお、好適な灰分及び不透明度とするために、上記パルプの中でも、古紙パルプが好ましい。また、古紙パルプは、古紙由来の灰分を含むため、フレッシュな内添用の填料を含有させた場合と異なり、古紙由来の灰分が古紙パルプ中で高い分散性とパルプ繊維との固着性とを有する。従って、古紙パルプは、本発明の課題である寸法安定性に優れ、かつ高い不透明度を有する記録用紙を得るために好ましい。なお、各層毎のより好適な古紙パルプの種類は後述する。
【００１８】
当該記録用紙１０の全体の灰分は、７％以上１２％以下であり、８％以上１１％以下が好ましく、９％以上１０．５％以下がより好ましい。灰分を上記範囲とすることで、不透明度や寸法安定性等を好ましい性能とすることができる。なお、灰分は、ＪＩＳ−Ｐ８２５１に記載の「紙、板紙及びパルプ−灰分試験方法−５２５℃燃焼法」に準拠して測定した値である。なお、各層毎の好適な灰分は後述する。
【００１９】
各層中の灰分としての内添用の填料には、例えば、重炭酸カルシウム、軽質炭酸カルシウム、亜硫酸カルシウム、石膏、タルク、カオリン、クレー、焼成カオリン、ホワイトカーボン、非晶質シリカ、デラミカオリン、ケイソウ土、炭酸マグネシウム、二酸化チタン、酸化亜鉛、水酸化アルミニウム、水酸化カルシウム、水酸化マグネシウム、水酸化亜鉛等を用いることができる。但し、発明者等の知見では、古紙パルプを原料パルプとして用いることが、古紙由来の填料を有効活用でき、本発明の課題である寸法安定性に優れ、かつ高い不透明度を有する記録用紙を得るに好ましい。更には、ここで、各層（好ましくは全層）において、古紙パルプを選別し、所望灰分となるような古紙由来の灰分成分を含有する古紙パルプを用い、灰分を調整することが好ましい。古紙パルプを用いることで、古紙由来の灰分成分が原料パルプに強固に固着しているため、不透明度の向上能等が効果的に発揮される。
【００２０】
発明者等の知見では、古紙由来の填料成分を多く含有する地券古紙パルプ、上白古紙パルプ及び白アート古紙パルプを用いることで、上述の灰分差を有する２層を調整しやすくなる。
【００２１】
上記パルプ繊維（全層に用いられるパルプ繊維全体）のフリーネスの下限としては、３００ｃｃが好ましく、３５０ｃｃがさらに好ましい。このフリーネスの上限としては、例えば、５００ｃｃである。
【００２２】
発明者等の知見では、バージンパルプを用いてパルプ繊維のフリーネスを調整した原料パルプを用いるより、古紙由来の古紙パルプを主原料に用いてフリーネスを３００ｃｃ、より好ましくは３５０ｃｃ、フリーネスの上限としては、例えば、５００ｃｃの範囲に調整することが好ましい。このようにすることで、繰り返しの古紙のリサイクル処理にてパルプ繊維が扁平に短くカッティングされた状態になり、パルプ繊維の表面に灰分が固着している特性とパルプ繊維がカッテイングされていることによる高い寸法安定性を有することとなるため、本発明の課題である寸法安定性に優れ、かつ高い不透明度を有する記録用紙を得るに好ましい。
【００２３】
フリーネスが上記下限未満の場合は、繊維長が短くなるため、強度や寸法安定性が低下するおそれがある。逆に、フリーネスが上記上限を超える場合は、インク吸収機能が低下するおそれがある。ここで、「フリーネス」とは、ＪＩＳ−Ｐ８２２０に準拠して標準離解機にて試料を離解処理した後、ＪＩＳ−Ｐ８１２１に準拠してカナダ標準濾水度試験機にて濾水度を測定した値である。
【００２４】
（表層１）
表層１の灰分としては、特に限定されないが、６％以上１０％以下が好ましい。表層１の灰分を上記範囲とすることで、印刷適性や不透明度等を高めることができる。
【００２５】
表層１は、上白古紙パルプ及びコート古紙パルプを主原料とすることが好ましい。このような古紙パルプを用いることで、適度な灰分及び白色度とすることができる。なお、上記上白古紙パルプとコート古紙パルプとの配合比（質量比）としては、特に限定されないが、３０：７０以上７０：３０以下が好ましく、４０：６０以上６０：４０以下がさらに好ましい。なお、表層１に使用される全パルプ中の上白古紙パルプ及びコート古紙パルプの割合としては、７０質量％以上が好ましく、９０質量％以上がより好ましい。
【００２６】
ここで、各古紙の分類は、「古紙の統計分類と主要銘柄」（財団法人古紙再生促進センター：平成２２年４月２２日改訂版）に従う。
【００２７】
表層１の坪量（付け量）としては、特に限定されないが、２０ｇ／ｍ２以上５０ｇ／ｍ２以下とすることが好ましい。表層１の坪量を上記範囲とすることで、印刷適性や不透明度等を高めることができる。
【００２８】
（第１中間層２）
第１中間層２は、低灰分層である。この第１中間層２は、低灰分であることから、低密度であり、水分の浸透に対する膨張性が低い。従って、当該記録用紙１０にこのような第１中間層２を設けることで、当該記録用紙１０の寸法安定性を高めることができると考えられる。第１中間層２の灰分としては、５％以上１２％以下とすることができ、６％以上９％以下が好ましい。
【００２９】
第１中間層２は、上白古紙パルプ及び白アート古紙パルプを主原料とすることが古紙由来の填料を多く含むことと、原料パルプの構成から好ましい。このような古紙パルプを用いることで、適度な灰分（比較的低灰分）及び白色度とすることができる。なお、上記上白古紙パルプと白アート古紙パルプとの配合比（質量比）としては、特に限定されないが、古紙由来の填料の含有割合から３０：７０以上７０：３０以下が好ましく、４０：６０以上６０：４０以下がさらに好ましい。なお、第１中間層２に使用される全パルプ中の上白古紙パルプ及び白アート古紙パルプの割合としては、７０質量％以上が好ましく、９０質量％以上がより好ましい。
【００３０】
第１中間層２の坪量（付け量）としては、特に限定されないが、２０ｇ／ｍ２以上４０ｇ／ｍ２以下とすることが好ましく、２５ｇ／ｍ２以上３５ｇ／ｍ２以下とすることがより好ましい。第１中間層２の坪量を上記範囲のように比較的小さくすることで、低灰分層を設けたことによる寸法安定性の低下を抑制することができる。
【００３１】
（第２中間層３）
第２中間層３は、高灰分層である。第２中間層３の灰分としては、８％以上１５％以下とすることができ、９％以上１３％以下が好ましい。当該記録用紙１０によれば、このような高灰分な第２中間層３を有することで、不透明度等を特に高めることができる。
【００３２】
第２中間層３は、機械パルプや針葉樹クラフトパルプの含有がありながら、古紙由来の填料を多く含有する地券古紙パルプを主原料とすることが好ましい。このような古紙パルプを用いることで、適度な灰分（比較的高灰分）とすることができ、本発明の課題である寸法安定性に優れ、かつ高い不透明度を有する記録用紙を得るに好ましい。なお、第２中間層３に使用される全パルプ中の地券古紙パルプの割合としては、７０質量％以上が好ましく、９０質量％以上がより好ましい。
【００３３】
第２中間層３は、灰分をさらに高めるために、地券古紙パルプに加え、さらにフレッシュな填料（炭酸カルシウム等）を加えることも好ましい。
【００３４】
第２中間層３の坪量（付け量）としては、特に限定されないが、４０ｇ／ｍ２以上７０ｇ／ｍ２以下とすることが好ましく、４２ｇ／ｍ２以上６０ｇ／ｍ２以下とすることがより好ましい。高灰分である第２中間層３の坪量を上記範囲のように比較的大きくすることで、寸法安定性をより高めることができる。
【００３５】
（第１中間層２と第２中間層３との関係）
第１中間層２（低灰分層）の灰分と第２中間層３（高灰分層）の灰分との差の下限は、３％であり、３．５％が好ましい。一方、この灰分差の上限としては、特に限定されないが、例えば６％であり、５％が好ましい。
【００３６】
当該記録用紙１０によれば、所定の灰分差を有する第１中間層２と第２中間層３とが隣接して設けられており、この構造により不透明度及び寸法安定性を高めることができる。なお、このような効果が発揮される理由は定かではないが、灰分差が大きい上記２層の界面で、反射や散乱等の光学的作用が発現されやすく、不透明度が高まると考えられる。また、上記第１中間層２（低灰分層）は、低密度であることから水分の浸透に対する膨張性が低く、このような低灰分層を設けることで、当該記録用紙１０の寸法安定性を高めることができると考えられる。
【００３７】
第２中間層３（高灰分層）の坪量が４０ｇ／ｍ２以上７０ｇ／ｍ２以下であり、かつ、第１中間層２（低灰分層）の坪量（１ｍ２あたりの質量）が２０ｇ／ｍ２以上４０ｇ／ｍ２以下であることが好ましい。高灰分層の坪量を比較的大きい上記範囲とすることで、白色度及び紙全体の強度を高めることができる。また、低灰分層の坪量を上記範囲とすることで、水分の吸収能とこの低密度な層に起因する強度の低下の防止とを両立させ、その結果、寸法安定性をより高めることができる。
【００３８】
また、当該記録用紙１０によれば、このように中間層に高灰分層と低灰分層とを設けることで、露出する表面及び裏面に与える影響を抑えつつ、寸法安定性及び高不透明度を高めることができる。
【００３９】
（裏層４）
裏層４の灰分としては、特に限定されないが、６％以上１４％以下が好ましい。裏層４の灰分を上記範囲とすることで、印刷適性や不透明度等を高めることができる。
【００４０】
裏層４は、上白古紙パルプ及びコート古紙パルプを主原料とすることが好ましい。このような古紙パルプを用いることで、適度な灰分及び白色度とすることができる。なお、上記上白古紙パルプとコート古紙パルプとの配合比（質量比）としては、特に限定されないが、３０：７０以上７０：３０以下が好ましく、４０：６０以上６０：４０以下がさらに好ましい。なお、裏層４に使用される全パルプ中の上白古紙パルプ及びコート古紙パルプの割合としては、７０質量％以上が好ましく、９０質量％以上がより好ましい。
【００４１】
裏層４の坪量（付け量）としては、特に限定されないが、２０ｇ／ｍ２以上４５ｇ／ｍ２以下とすることが好ましい。裏層４の坪量を上記範囲とすることで、印刷適性や不透明度等を高めることができる。
【００４２】
（他の添加剤等）
当該記録用紙１０には、湿潤紙力剤（耐水化剤）、内添サイズ剤、硫酸バンド、紙力増強剤等の公知の添加剤を内添又は外添させることができる。
【００４３】
各パルプ繊維層中には、湿潤紙力剤を含有させることが好ましい。湿潤紙力剤を含有させることで寸法安定性がさらに向上する。上記湿潤紙力剤としては、特に限定されず、公知のものを用いることができるが、尿素−ホルムアルデヒド樹脂、ポリアミド−ポリアミンエピクロルヒドリン樹脂、及びメラミン−ホルムアルデヒド樹脂を主成分とする湿潤紙力剤が好ましく、ポリアミド−ポリアミンエピクロルヒドリン樹脂を主成分とする湿潤紙力剤がより好ましい。
【００４４】
この湿潤紙力剤の含有量としては、記録用紙１０に対し、０．５質量％以上１．０質量％以下が好ましく、０．６質量％以上０．８質量％以下がより好ましい。湿潤紙力剤の含有量が０．５質量％未満の場合は、十分な湿潤紙力が得られないおそれがある。一方、この含有量が１．０質量％を超えても湿潤紙力はそれ以上は増強されにくく、効果が飽和する。
【００４５】
上記湿潤紙力剤は、各層に含有させることができるが、第１中間層２（低灰分層）及び第２中間層３（高灰分層）のいずれかに含有させないことが好ましく、第２中間層３に含有させないことが好ましい。すなわち、低灰分層と高灰分層とで湿潤紙力剤の含有量が異なることが好ましい。このようにすることで、低灰分層と高灰分層とにおける光学的な物性にさらに差がつき、不透明度が高まる。
【００４６】
当該記録用紙１０には、内添サイズ剤として、ロジンサイズ剤を用いることが好ましい。本発明では、紙への水分の浸透を抑制するためにサイズ剤、及び紙の強度を増強するために紙力増強剤を使用することが好ましい。サイズ剤は、製紙薬品メーカーから各種のものが市販されているが、本発明ではロジンサイズ剤が好適に用いられる。ロジンサイズ剤の使用量は、原料パルプの絶乾質量に対して１．２〜１．９質量％、好ましくは、１．３〜１．８質量％である。サイズ剤の使用量が多いほど水分の浸透を抑制する効果が高く、当該用途での品質が向上するが、１．９％以上使用しても効果が頭打ちとなり、コストも高くなる。
【００４７】
上記ロジンサイズ剤の代表例としては中性ロジンサイズと酸性ロジンサイズ剤があり、中性ロジンサイズ剤としては、ｐＨ６〜９の弱酸性〜弱アリカリ性領域（中性領域）で使用し、ロジン系物質を各種の乳化分散剤で分散させたエマルジョン型のロジンサイズ剤を挙げることができる。酸性ロジンサイズ剤としては、ケン化型（強化ロジンの石鹸）ロジンサイズ剤、中性領域に近づいても好適なサイズ性を得ることができる、ロジン物質を分散剤の存在下で水中に分散させた水中分散型ロジンサイズ剤等が挙げられる。
【００４８】
これらのロジンサイズ剤の中でも、硫酸バンドの併用による酸性ロジンサイズ剤が好ましく、硫酸バンドの併用によるケン化型ロジンサイズ剤が特に好ましい。発明者等の知見では、このようなサイズ剤を用いることで、古紙由来の填料のパルプ繊維への固着を助長することができる。
【００４９】
ここで、ロジン系物質としては、ガムロジン、ウッドロジン、トール油ロジン等のロジン類をフマール酸、マレイン酸、アクリル酸等のα，β−不飽和カルボン酸あるいはその無水物で変性した強化ロジンや、上記ロジン類をグリセリン、トリメチロールエタン、トリメチロールプロパン、ペンタエリスリトール、ジグリセリン等の多価アルコールを反応させて得られるロジンエステルを挙げることができ、これらの単独又はその混合物をエマルジョン化したものや、単独でエマルジョン化した後に混合したものを使用可能である。さらに、上記ロジンエマルジョン中に、サイズ発現性をより向上させるために各種ポリマーを添加したものも使用できる。
【００５０】
上記内添サイズ剤は、各層に含有させることができるが、表層１及び裏層４のみに含有させることが好ましい。このように低灰分層及び高灰分層の内添サイズ剤の含有量を低くすることで、理由は定かではないが２層の光学的物性差が顕著に表れること等により、不透明度が高まる。
【００５１】
（品質等）
当該記録用紙１０の厚みとしては、１２０μｍ以上２５０μｍ以下が好ましく、１５０μｍ以上１８０μｍ以下がより好ましい。このような厚みとすることで、寸法安定性及び高い不透明度がより効果的に発現され、例えばビルボード紙として好適に用いることができる。厚みが上記下限未満の場合は、搬送性や、糊塗布やインクジェット記録時の寸法安定性が低下するおそれがある。逆に、厚みが上記上限を超える場合は、インクジェットプリンターにおける搬送性の低下や、その他貼り付け作業等の作業性の低下を招くおそれがある。
【００５２】
当該記録用紙１０の坪量としては、１００ｇ／ｍ２以上２００ｇ／ｍ２以下が好ましく、１２０ｇ／ｍ２以上１９０ｇ／ｍ２以下がより好ましく、１３０ｇ／ｍ２以上１８０ｇ／ｍ２以下がさらに好ましい。このような坪量とすることで、寸法安定性及び高い不透明度がより効果的に発現され、例えばビルボード紙として好適に用いることができる。坪量が上記下限未満の場合は、剛度が低くなり、貼り付け時等における作業性が低下するおそれがある。逆に、坪量が上記上限を超える場合は、作業性や搬送性が低下するおそれがある。
【００５３】
当該記録用紙１０の不透明度としては、少なくとも坪量１００ｇ／ｍ２において９５％以上が好ましく、９８％以上がより好ましい。不透明度が９５％未満であると張付けるボードや壁に文字や模様が入っている場合等に、裏映りが生じるおそれがある。なお、不透明度を高めるためには、表面に染料を添加して着色したり、着色されたパルプ繊維層を設けてもよい。なお、上記不透明度は、ＪＩＳ−Ｐ８１４９に準じて測定した値である。
【００５４】
当該記録用紙１０の吸水度（ＪＩＳ−Ｐ８１４０の吸水度試験法に準じた表面の２分後の吸水量）としては、３０．０ｇ／ｍ２以下、より好ましくは２７ｇ／ｍ２以下であることが好ましい。吸水度が３０．０ｇ／ｍ２を超えると、表面の波うちが大きくなるため、貼付後の仕上がりに支障が生ずるおそれがある。
【００５５】
当該記録用紙１０の湿潤強度（ＪＩＳ−Ｐ８１３５に準じて測定した湿潤引張強度）は、縦方向（流れ方向）で１．０ｍＮ以上、横方向（幅方向）で０．４ｍＮ以上であることが好ましく、縦方向と横方向の湿潤強度の関係において、縦方向が１．０〜１．４ｍＮ、横方向が０．４〜０．８ｍＮの範囲が本発明の課題である寸法安定性の向上に好ましい。縦方向の湿潤強度が１．０ｍＮ未満であると、強度が弱すぎて貼付け時に当該記録用紙が破れるおそれがある。また、湿潤強度の関係において、縦方向が１．０〜１．４ｍＮ、横方向が０．４〜０．８ｍＮの範囲を外れると寸法安定性が低下し、本発明の好適な用途である大型の記録用紙では寸法変化が助長されるため問題が生じる場合がある。
【００５６】
当該記録用紙１０の水中伸度（ＪＡＰＡＮ  ＴＡＰＰＩ紙パルプ試験方法Ｎｏ．２７：２０００に準じて測定した水中伸度）は２．０以下が好ましく、１．６％以下がより好ましい。水中伸度が２．０％を超えると貼付け時の紙のカールを防止することができないおそれがある。
【００５７】
当該記録用紙は、寸法安定性や不透明度が高く、大判の掲示物や壁紙用途（いわゆる、ビルボード紙）等に好適に用いることができる。
【００５８】
（記録用紙の製造方法）
当該記録用紙１０は公知の方法で製造することができる。例えば、各パルプ繊維層毎にパルプスラリーを調整し、公知の抄紙機を用いて多層抄きすることによって得ることができる。
【００５９】
なお、抄紙後、表面及び裏面にカレンダー塗工などの処理を行うことも好ましい。上記カレンダー塗工に用いる塗工液としては、例えば、ＰＶＡ及び表面サイズ剤を含有する溶液等を挙げることができる。上記溶液におけるＰＶＡの濃度としては、例えば０．１〜１質量％が好ましく、表面サイズ剤の濃度としては、例えば０．５質量％〜２質量％が好ましい。また、塗工液の塗工量としては、溶液基準で、５ｇ／ｍ２以上２０ｇ／ｍ２以下が好ましい。
【００６０】
なお、本発明の記録用紙は、上記実施形態に限定されるものではない。例えば、当該記録用紙が、３層又は５層以上のパルプ繊維層を有していてもよい。また、高灰分層や低灰分層が表層又は裏層となるような層構造を有していてもよい。さらには、複数の高灰分層及び低灰分層やパルプ繊維層以外の他の層を備えていてもよい。
【実施例】
【００６１】
以下、実施例によって本発明をさらに詳細に説明するが、本発明はこれらの実施例に限定されるものではない。
【００６２】
なお、得られた記録用紙（ビルボード紙）の評価は以下の方法で行った。
【００６３】
［灰分（単位：％）］
ＪＩＳ−Ｐ８２５１に記載の「紙、板紙及びパルプ−灰分試験方法−５２５℃燃焼法」に準拠して測定した。
【００６４】
［フリーネス（単位：ｃｃ）］
ＪＩＳ−Ｐ８２２０に準拠して標準離解機にて試料を離解処理した後、ＪＩＳ−Ｐ８１２１に準拠してカナダ標準濾水度試験機にて濾水度を測定した。
【００６５】
［坪量（単位：ｇ／ｍ２）］
ＪＩＳ−Ｐ８１２４（１９９８）「紙及び板紙−坪量測定方法」に準拠して測定した。
【００６６】
［厚み（単位：μｍ）］
ＪＩＳ−Ｐ８１１８「厚さ及び密度の試験方法」に準拠して平均厚みを測定した。
【００６７】
［不透明度（単位：％）］
ＪＩＳ−Ｐ８１４９（２０００）「紙及び板紙−不透明度試験方法（紙の裏当て）−拡散照明法」に準拠して測定した。
【００６８】
［湿潤引張強度（単位：ｍＮ）］
ＪＩＳ−Ｐ８１３５に準拠して測定した。
【００６９】
［水中伸度（単位：％）］
ＪＡＰＡＮ ＴＡＰＰＩ紙パルプ試験方法Ｎｏ.２７：２０００に準じて測定した。
【００７０】
［耐コックリング性］
コックリングを評価することで、ビルボード紙の濡れによるボコツキ具合を確認した。Ａ４サイズにカットしたビルボード紙の耐水化剤層面に水糊（ＰＶＡ−４１７、固形分１０％）２０ｇをまんべんなく塗布した。３０分後、コックリングの状態を目視し、以下のいずれに該当するかを評価した。
５：コックリングが全くない
４：コックリングが少し目立つ
３：コックリングやや目立つ
２：コックリング多く目立つ
１：コックリングかなり多く目立つ
なお評価３〜５であれば、ビルボード紙として使用可能であると評価した。
【００７１】
［表面ハジキ］
Ａ４サイズにカットしたビルボード紙の耐水化剤層面に水糊（ＰＶＡ−４１７、固形分１０％）２０ｇをまんべんなく塗布した。３０分後、表面ハジキの状態を目視し、以下のいずれに該当するかを評価した。
５：表面ハジキが全くない
４：表面ハジキが少し目立つ
３：表面ハジキがやや目立つ
２：表面ハジキが多く目立つ
１：表面ハジキがかなり多く目立つ
なお評価３〜５であれば、ビルボード紙として使用可能であると評価した。
【００７２】
［吸水度（単位：ｇ／ｍ２）］
ＪＩＳ−Ｐ８１４０の吸水度試験法に準じて、表層表面における２分後の吸水量を測定した。
【００７３】
（実施例１）
表層及び裏層用の原料パルプとして、上白古紙パルプ５０質量部とコート古紙パルプ５０質量部とを混合して用いた。第１中間層用の原料パルプとして、上白古紙パルプ５０質量部と白アート古紙パルプ５０質量部とを混合して用いた。第２中間層用の原料パルプとして、地券古紙パルプを用いた。なお、内添サイズ剤（酸性ロジンサイズ剤）を表層及び裏層の原料パルプに対してそれぞれ１．３質量％となるように、また、湿潤紙力増強剤（ポリアミドポリアミンエピクロルヒドリン）を表層、第１中間層及び裏層の原料パルプに対してそれぞれ２．０質量％となるように添加した。なお、全原料パルプに対する内添サイズ剤の含有量は０．７質量％、湿潤紙力増強剤の含有量は１．６質量％となる。
【００７４】
このように調整した原料パルプを用いて、抄紙し、表層、第１中間層、第２中間層及び裏層がこの順に積層された４層構造の記録用紙を得た。なお、表層の坪量が４０ｇ／ｍ２、第１中間層の坪量が３０ｇ／ｍ２、第２中間層の坪量が４５ｇ／ｍ２、裏層の坪量が３５ｇ／ｍ２となるように調整して抄紙した。また、抄紙後の両面には、ＰＶＡ（クラレ社製ポバール１１７Ｋ）０．５質量％溶液に１．２質量％の濃度となるように表面サイズ剤（ハリマ化成社製ＫＮ−２７５Ｐ）を添加した塗工液を塗工（１０ｇ(ｗｅｔ)／ｍ２）し、カレンダー処理した。
【００７５】
（実施例２〜１６、比較例１〜４）
各層の坪量、各層のパルプ種、内添サイズ剤の種類及び使用量、湿潤紙力増強剤の種類及び使用量を表１に示すようにしたこと以外は、実施例１と同様にして、実施例２〜１６及び比較例１〜４の各記録用紙を得た。
【００７６】
【表１】
0005794846.tif 000002
【００７７】
得られた各記録用紙の品質評価を表２及び表３に示す。
【００７８】
【表２】
0005794846.tif 000003
【００７９】
【表３】
0005794846.tif 000004
【００８０】
表３に示されるように、実施例１〜１６の記録用紙は、低灰分層としての第１中間層と高灰分層としての第２中間層とを隣接して有するため、不透明度が高く、また、寸法安定性にも優れる。特に、実施例１を比較例１、２及び４と比べると、全体の灰分はやや低い又は同じであるにもかかわらず、高い不透明度等を有していることが分かる。さらに、これらの記録用紙は、他の評価結果も満足されるものであり、ビルボード紙等として好適であることがわかる。
【産業上の利用可能性】
【００８１】
以上説明したように、本発明の記録用紙は、寸法安定性に優れ、かつ高い不透明度を有すため、ビルボード紙などの大判の記録用紙として好適に用いることができる。
【符号の説明】
【００８２】
１  表層
２  第１中間層
３  第２中間層
４  裏層
１０  記録用紙
【図１】
0005794846.tif 000005